(57)【特許請求の範囲】
【請求項１】
面内光軸を有し１／４波長位相遅延特性を有する第１位相差フィルムと、厚さ方向に沿って傾斜角が変化する複数の光軸を有する第２位相差フィルムと、一方向に形成された吸収軸を有する偏光子と、を順次に含み、
前記第２位相差フィルムは、架橋性又は重合性官能基を有する液晶分子を含む液晶層を含み、
前記第１位相差フィルムの光軸は、前記偏光子の吸収軸と４０度〜５０度をなすことを特徴とする、反射防止用光学フィルタ。
【請求項２】
面内光軸を有し１／４波長位相遅延特性を有する第１位相差フィルムと、厚さ方向に沿って傾斜角が変化する複数の光軸を有する第２位相差フィルムと、一方向に形成された吸収軸を有する偏光子と、を順次に含み、
前記第２位相差フィルムは、架橋性又は重合性官能基を有する液晶分子を含む液晶層を含み、
前記第１位相差フィルムは、下記数式２を満足することを特徴とする、反射防止用光学フィルタ。
（数式２）
Ｒ（４５０）／Ｒ（５５０）＜Ｒ（６５０）／Ｒ（５５０）
数式２で、Ｒ（λ）は、λｎｍ光に対する位相差フィルムの面内位相差である。
【請求項３】
面内光軸を有し１／４波長位相遅延特性を有する第１位相差フィルムと、厚さ方向に沿って傾斜角が変化する複数の光軸を有する第２位相差フィルムと、一方向に形成された吸収軸を有する偏光子と、を順次に含み、
前記第２位相差フィルムは、架橋性又は重合性官能基を有する液晶分子を含む液晶層を含み、
前記第２位相差フィルムの全ての光軸の平面への投影は、前記偏光子の吸収軸と平行又は直交することを特徴とする、反射防止用光学フィルタ。
【請求項４】
前記第２位相差フィルムの厚さは、０．３μｍ〜５μｍであることを特徴とする、請求項１〜３のいずれか一項に記載の反射防止用光学フィルタ。
【請求項５】
前記液晶層は、棒状又はディスク状の液晶分子を含むことを特徴とする、請求項１〜４のいずれか一項に記載の反射防止用光学フィルタ。
【請求項６】
前記液晶分子は、屈折率異方性が０．０３〜０．２であることを特徴とする、請求項５に記載の反射防止用光学フィルタ。
【請求項７】
前記第２位相差フィルムの光軸は、前記第２位相差フィルムの一つの表面で傾斜角が６０度〜９０度であり、それと対向する他の一つの表面で傾斜角が０度〜２０度になるように前記第２位相差フィルムの厚さ方向に沿って漸進的に変化することを特徴とする、請求項５に記載の反射防止用光学フィルタ。
【請求項８】
面内光軸を有し１／４波長位相遅延特性を有する第１位相差フィルムと、厚さ方向に沿って傾斜角が変化する複数の光軸を有する第２位相差フィルムと、一方向に形成された吸収軸を有する偏光子と、を順次に含み、
前記第２位相差フィルムは、架橋性又は重合性官能基を有する液晶分子を含む液晶層を含み、
前記液晶層は、棒状の液晶分子を含み、前記第２位相差フィルムの光軸の傾斜角は、前記第２位相差フィルムの両表面でそれぞれ７０度〜９０度であり、前記第２位相差フィルムの厚さ方向の中間部で傾斜角が０度〜７０度になるように前記第２位相差フィルムの厚さ方向に沿って漸進的に変化することを特徴とする、反射防止用光学フィルタ。
【請求項９】
面内光軸を有し１／４波長位相遅延特性を有する第１位相差フィルムと、厚さ方向に沿って傾斜角が変化する複数の光軸を有する第２位相差フィルムと、一方向に形成された吸収軸を有する偏光子と、を順次に含み、
前記第２位相差フィルムは、架橋性又は重合性官能基を有する液晶分子を含む液晶層を含み、
前記液晶層は、棒状の液晶分子を含み、前記第２位相差フィルムの光軸の傾斜角は、前記第２位相差フィルムの両表面でそれぞれ０度〜２０度であり、前記第２位相差フィルムの厚さ方向の中間部で傾斜角が４０度〜９０度になるように前記第２位相差フィルムの厚さ方向に沿って漸進的に変化することを特徴とする、反射防止用光学フィルタ。
【請求項１０】
面内光軸を有し１／４波長位相遅延特性を有する第１位相差フィルムと、厚さ方向に沿って傾斜角が変化する複数の光軸を有する第２位相差フィルムと、一方向に形成された吸収軸を有する偏光子と、を順次に含み、
前記第２位相差フィルムは、架橋性又は重合性官能基を有する液晶分子を含む液晶層を含み、
前記液晶層は、ディスク状の液晶分子を含み、前記第２位相差フィルムの光軸の傾斜角は、前記第２位相差フィルムの両表面でそれぞれ７０度〜９０度であり、前記第２位相差フィルムの厚さ方向の中間部で傾斜角が０度〜３０度になるように前記第２位相差フィルムの厚さ方向に沿って漸進的に変化することを特徴とする、反射防止用光学フィルタ。
【請求項１１】
面内光軸を有し１／４波長位相遅延特性を有する第１位相差フィルムと、厚さ方向に沿って傾斜角が変化する複数の光軸を有する第２位相差フィルムと、一方向に形成された吸収軸を有する偏光子と、を順次に含み、
前記第２位相差フィルムは、架橋性又は重合性官能基を有する液晶分子を含む液晶層を含み、
前記液晶層は、ディスク状の液晶分子を含み、前記第２位相差フィルムの光軸の傾斜角は、前記第２位相差フィルムの両表面でそれぞれ０度〜２０度であり、前記第２位相差フィルムの厚さ方向の中間部で傾斜角が２０度〜５０度になるように前記第２位相差フィルムの厚さ方向に沿って漸進的に変化することを特徴とする、反射防止用光学フィルタ。
【請求項１２】
面内光軸を有し１／４波長位相遅延特性を有する第１位相差フィルムと、厚さ方向に沿って傾斜角が変化する複数の光軸を有する第２位相差フィルムと、一方向に形成された吸収軸を有する偏光子と、を順次に含み、
前記第２位相差フィルムは、架橋性又は重合性官能基を有する液晶分子を含む液晶層を含み、
前記液晶層は、棒状の液晶分子を含み、前記第２位相差フィルムの全ての光軸の平面への投影は、前記偏光子の吸収軸と平行であり、前記偏光子と接する第２位相差フィルムの表面の光軸の傾斜角は、０度〜１０度であり、前記第１位相差フィルムと接する第２位相差フィルムの表面の光軸の傾斜角は、７５度〜９０度であり、前記第２位相差フィルムの厚さは、１μｍ〜２μｍであることを特徴とする、反射防止用光学フィルタ。
【請求項１３】
面内光軸を有し１／４波長位相遅延特性を有する第１位相差フィルムと、厚さ方向に沿って傾斜角が変化する複数の光軸を有する第２位相差フィルムと、一方向に形成された吸収軸を有する偏光子と、を順次に含み、
前記第２位相差フィルムは、架橋性又は重合性官能基を有する液晶分子を含む液晶層を含み、
前記液晶層は、棒状の液晶分子を含み、前記第２位相差フィルムの全ての光軸の平面への投影は、前記偏光子の吸収軸と平行であり、前記偏光子と接する第２位相差フィルムの表面の光軸の傾斜角は、７５度〜９０度であり、前記第１位相差フィルムと接する第２位相差フィルムの表面の光軸の傾斜角は、０度〜１０度であり、前記第２位相差フィルムの厚さは、０．５μｍ〜２μｍであることを特徴とする、反射防止用光学フィルタ。
【請求項１４】
面内光軸を有し１／４波長位相遅延特性を有する第１位相差フィルムと、厚さ方向に沿って傾斜角が変化する複数の光軸を有する第２位相差フィルムと、一方向に形成された吸収軸を有する偏光子と、を順次に含み、
前記第２位相差フィルムは、架橋性又は重合性官能基を有する液晶分子を含む液晶層を含み、
前記液晶層は、棒状の液晶分子を含み、前記第２位相差フィルムの全ての光軸の平面への投影は、前記偏光子の吸収軸と直交し、前記偏光子と接する第２位相差フィルムの表面の軸の傾斜角は、０度〜１０度であり、前記第１位相差フィルムと接する第２位相差フィルムの表面の軸の傾斜角は、７５度〜９０度であり、前記第２位相差フィルムの厚さは、０．３μｍ〜１μｍであることを特徴とする、反射防止用光学フィルタ。
【請求項１５】
面内光軸を有し１／４波長位相遅延特性を有する第１位相差フィルムと、厚さ方向に沿って傾斜角が変化する複数の光軸を有する第２位相差フィルムと、一方向に形成された吸収軸を有する偏光子と、を順次に含み、
前記第２位相差フィルムは、架橋性又は重合性官能基を有する液晶分子を含む液晶層を含み、
前記液晶層は、ディスク状の液晶分子を含み、前記第２位相差フィルムの全ての光軸の平面への投影は、前記偏光子の吸収軸と平行であり、前記偏光子と接する第２位相差フィルムの表面の軸の傾斜角は、６０度〜９０度であり、前記第１位相差フィルムと接する第２位相差フィルムの表面の軸の傾斜角は、０度〜１０度であり、前記第２位相差フィルムの厚さは、１μｍ〜３μｍであることを特徴とする、反射防止用光学フィルタ。
【請求項１６】
面内光軸を有し１／４波長位相遅延特性を有する第１位相差フィルムと、厚さ方向に沿って傾斜角が変化する複数の光軸を有する第２位相差フィルムと、一方向に形成された吸収軸を有する偏光子と、を順次に含み、
前記第２位相差フィルムは、架橋性又は重合性官能基を有する液晶分子を含む液晶層を含み、
前記液晶層は、ディスク状の液晶分子を含み、前記第２位相差フィルムの全ての光軸の平面への投影は、前記偏光子の吸収軸と直交し、前記第２位相差フィルムの光軸の傾斜角は、前記第２位相差フィルムの両表面でそれぞれ７５度〜９０度であり、前記第２位相差フィルムの厚さ方向の中間部で傾斜角が５度〜４０度であり、前記第２位相差フィルムの厚さは、２μｍ〜３μｍであることを特徴とする、反射防止用光学フィルタ。
【請求項１７】
面内光軸を有し１／４波長位相遅延特性を有する第１位相差フィルムと、厚さ方向に沿って傾斜角が変化する複数の光軸を有する第２位相差フィルムと、一方向に形成された吸収軸を有する偏光子と、を順次に含み、
前記第２位相差フィルムは、架橋性又は重合性官能基を有する液晶分子を含む液晶層を含み、
前記液晶層は、ディスク状の液晶分子を含み、前記第２位相差フィルムの全ての光軸の平面への投影は、前記偏光子の吸収軸と平行であり、前記第２位相差フィルムの光軸の傾斜角は、前記第２位相差フィルムの両表面でそれぞれ０度〜１０度であり、前記第２位相差フィルムの厚さ方向の中間部で傾斜角が３０度〜７０度であり、前記第２位相差フィルムの厚さは、０．７μｍ〜２．５μｍであることを特徴とする、反射防止用光学フィルタ。
【請求項１８】
請求項１〜１７のいずれか一項に記載の反射防止用光学フィルタ及び有機発光表示パネルを含むことを特徴とする、有機発光装置。
【請求項１９】
反射防止用光学フィルタの第１位相差フィルムが偏光子に比べて有機発光表示パネルに隣接するように配置されることを特徴とする、請求項１８に記載の有機発光装置。
【発明の詳細な説明】
【技術分野】
【０００１】
［関連出願との相互引用］
本出願は、２０１７年４月２０日に出願された大韓民国特許出願第１０−２０１７−００５０９４８号に基づく優先権の利益を主張し、該当大韓民国特許出願の文献に開示されたすべての内容は本明細書の一部として組み込まれる。
【０００２】
［技術分野］
本出願は、反射防止用光学フィルタ及び有機発光装置に関する。
【背景技術】
【０００３】
近来、モニタ又はＴＶなどの軽量化及び薄型化が要求されており、このような要求に伴って有機発光装置（ｏｒｇａｎｉｃ  ｌｉｇｈｔ  ｅｍｉｔｔｉｎｇ  ｄｅｖｉｃｅ、ＯＬＥＤ）が注目されている。有機発光装置は、自ら発光する自体発光型表示装置であって、別途のバックライトが不必要であるので厚さを減らすことが可能であり、フレキシブル表示装置を具現するのに有利である。
【０００４】
一方、有機発光装置は、有機発光表示パネルに形成された金属電極及び金属配線により外部光を反射させることができ、反射された外部光により視認性とコントラスト比が低下するため表示品質に劣ることがある。特許文献１（大韓民国特許公開第２００９−０１２２１３８号）のように、有機発光表示パネルの一面に円偏光板を取り付けて上記反射された外部光が外部に漏れることを減らすことができる。
【０００５】
しかし、現在開発されている円偏光板は、視野角の依存性が強くて側面に行くほど反射防止性能が低下するため視認性に劣る問題点がある。
【発明の概要】
【発明が解決しようとする課題】
【０００６】
本出願が解決しようとする課題は、正面だけではなく側面でも全方位反射防止性能及びカラー特性に優れた光学フィルタ及び上記光学フィルタを適用して視認性が改善された有機発光装置を提供することである。
【課題を解決するための手段】
【０００７】
本出願は、反射防止用光学フィルタに関する。図１は、上記光学フィルタを例示的に示す。図１に示したように、上記光学フィルタは、第１位相差フィルム１０、第２位相差フィルム２０及び偏光子３０を順次に含んでいてもよい。上記第１位相差フィルムは、面内光軸を有し、１／４波長位相遅延特性を有することができる。上記第２位相差フィルムは、厚さ方向に沿って傾斜角が変化する複数の光軸を有することができる。このような特性を有する第２位相差フィルムは、スプレーフィルム（Ｓｐｌａｙ  Ｆｉｌｍ）と称することができる。上記偏光子は、一方向に形成された吸収軸を有することができる。
【０００８】
本明細書で「偏光子」は、入射光に対して選択的透過及び吸収特性を示す素子を意味する。偏光子は、例えば、いくつかの方向に振動する入射光からいずれか一つの方向に振動する光は透過し、残りの方向に振動する光は吸収することができる。
【０００９】
上記光学フィルタに含まれる偏光子は、線偏光子であってもよい。本明細書で「線偏光子」は、選択的に透過する光がいずれか一つの方向に振動する線偏光であり、選択的に吸収する光が上記線偏光の振動方向と直交する方向に振動する線偏光である場合を意味する。
【００１０】
上記線偏光子としては、例えば、ＰＶＡ延伸フィルムなどのような高分子延伸フィルムにヨウ素を染着した偏光子又は配向された状態で重合された液晶をホストとし、上記液晶の配向によって配列された異方性染料をゲストとするゲスト−ホスト型偏光子を用いてもよいが、これに制限されるものではない。
【００１１】
本出願の一実施例によると、上記偏光子としては、ＰＶＡ延伸フィルムを用いてもよい。上記偏光子の透過率乃至偏光度は、本出願の目的を考慮して適切に調節できる。例えば、上記偏光子の透過率は、４２．５％〜５５％であってもよく、偏光度は、６５％〜９９．９９９７％であってもよい。
【００１２】
本明細書で角度を定義しつつ垂直、水平、直交又は平行などの用語を使用する場合、これは目的とする効果を損傷しない範囲での実質的な垂直、水平、直交又は平行を意味するのであって、例えば、製造誤差（ｅｒｒｏｒ）又は偏差（ｖａｒｉａｔｉｏｎ）などを考慮した誤差を含む。例えば、上記それぞれの場合は、約±１５度以内の誤差、約±１０度以内の誤差又は約±５度以内の誤差を含むことができる。
【００１３】
本明細書で「位相差フィルム」は、光学異方性フィルムであって、複屈折を制御することで入射偏光を変換することが可能である素子を意味することができる。本明細書で位相差フィルムのｘ軸、ｙ軸及びｚ軸を記載しつつ特別に言及しない限り、上記ｘ軸は、位相差フィルムの面内遅相軸と平行である方向を意味し、ｙ軸は、位相差フィルムの面内進相軸と平行である方向を意味し、ｚ軸は、位相差フィルムの厚さ方向を意味する。上記ｘ軸とｙ軸は、面内で互いに直交することができる。本明細書で位相差フィルムの光軸を記載しつつ特別に規定しない限り、遅相軸を意味する。上記位相差フィルムが棒状の液晶分子を含む場合、遅相軸は、上記棒状の長軸方向を意味し、ディスク状の液晶分子を含む場合、遅相軸は、上記ディスク状の法線方向を意味することができる。本明細書で位相差フィルムの屈折率を記載しつつ特別に規定しない限り、約５５０ｎｍ波長の光に対する屈折率を意味する。
【００１４】
本明細書で位相差フィルムの面内位相差（Ｒｉｎ）は、下記数式１で計算される。
【００１５】
（数式１）
Ｒｉｎ＝ｄ×（ｎｘ−ｎｙ）
【００１６】
数式１で、Ｒｉｎは、面内位相差であり、ｄは、位相差フィルムの厚さであり、ｎｘ及びｎｙは、それぞれ上記定義したｘ軸及びｙ軸方向の屈折率である。本明細書で位相差フィルムの面内位相差を記載しつつ特別に規定しない限り、約５５０ｎｍ波長の光に対する面内位相差を意味する。
【００１７】
本明細書で逆波長分散特性は、下記数式２を満足する特性を意味し、正常波長分散特性（ｎｏｒｍａｌ  ｗａｖｅｌｅｎｇｔｈ  ｄｉｓｐｅｒｓｉｏｎ）は、下記数式３を満足する特性を意味し、フラット波長分散特性（ｆｌａｔ  ｗａｖｅｌｅｎｇｔｈ  ｄｉｓｐｅｒｓｉｏｎ）は、下記数式４を満足する特性を意味することができる。
【００１８】
（数式２）
Ｒ（４５０）／Ｒ（５５０）＜Ｒ（６５０）／Ｒ（５５０）
【００１９】
（数式３）
Ｒ（４５０）／Ｒ（５５０）＞Ｒ（６５０）／Ｒ（５５０）
【００２０】
（数式４）
Ｒ（４５０）／Ｒ（５５０）＝Ｒ（６５０）／Ｒ（５５０）
【００２１】
数式２〜４で、Ｒ（λ）は、λｎｍ光に対する位相差フィルムの面内位相差である。
【００２２】
本明細書で下記数式５を満足する位相差フィルムは、いわゆる＋Ａプレートと称することができる。
【００２３】
（数式５）
ｎｘ＞ｎｙ＝ｎｚ
【００２４】
数式５で、ｎｘ、ｎｙ及びｎｚは、それぞれ上記定義したｘ軸、ｙ軸及びｚ軸の各方向の屈折率である。
【００２５】
上記第１位相差フィルムは、面内光軸を有することができる。上記第１位相差フィルムは、面方向と平行する光軸を有することができる。上記第１位相差フィルムの光軸は、上記偏光子の吸収軸と約４０度〜５０度、約４３度〜４７度、具体的には、約４５度を成すことができる。
【００２６】
上記第１位相差フィルムは、１／４波長位相遅延特性を有することができる。本明細書で「ｎ波長位相遅延特性」は、少なくとも一部の波長の範囲内で、入射光をその入射光の波長のｎ倍ほど位相遅延させることが可能である特性を意味することができる。したがって、上記１／４波長位相遅延特性は、少なくとも一部の波長の範囲内で、入射光をその入射光の波長の１／４倍ほど位相遅延させることが可能である特性を意味することができる。上記第１位相差フィルムの５５０ｎｍ波長の光に対する面内位相差は、１２０ｎｍ〜１６０ｎｍであってもよい。上記面内位相差は、具体的には１２０ｎｍ以上、１３０ｎｍ以上、１３５ｎｍ以上であってもよく、１６０ｎｍ以下、１５０ｎｍ以下又は１４０ｎｍ以下であってもよい。
【００２７】
上記第１位相差フィルムは、逆波長分散特性（ｒｅｖｅｒｓｅ  ｗａｖｅｌｅｎｇｔｈ  ｄｉｓｐｅｒｓｉｏｎ）を有することができる。例えば、上記第１位相差フィルムは、入射光の波長が増加するほど面内位相差が増加する特性を有することができる。上記入射光の波長は、例えば、３００ｎｍ〜８００ｎｍであってもよい。
【００２８】
一つの例示で、上記第１位相差フィルムのＲ（４５０）／Ｒ（５５０）の値は、０．８１〜０．９９であってもよい。上記Ｒ（４５０）／Ｒ（５５０）の値は、具体的には、０．８１以上又は０．８２以上であってもよく、０．９９以下、０．９５以下、０．９以下、０．８８以下又は０．８６以下であってもよい。上記第１位相差フィルムのＲ（６５０）／Ｒ（５５０）の値は、上記Ｒ（４５０）／Ｒ（５５０）より大きい値を有するとともに、例えば、１．０１〜１．１９、１．０５〜１．１５又は１．０９〜１．１１であってもよい。
【００２９】
上記第１位相差フィルムは、一軸性位相差フィルムであってもよい。例えば、上記第１位相差フィルムは、上記数式５を満足する＋Ａプレートであってもよい。
【００３０】
上記第１位相差フィルムは、高分子フィルムであってもよい。上記高分子フィルムとしては、ＰＣ（ｐｏｌｙｃａｒｂｏｎａｔｅ）、ノルボルネン樹脂（ｎｏｒｂｏｎｅｎｅ  ｒｅｓｉｎ）、ＰＶＡ（ｐｏｌｙ（ｖｉｎｙｌ  ａｌｃｏｈｏｌ））、ＰＳ（ｐｏｌｙｓｔｙｒｅｎｅ）、ＰＭＭＡ（ｐｏｌｙ（ｍｅｔｈｙｌ  ｍｅｔｈａｃｒｙｌａｔｅ））、ＰＰ（ｐｏｌｙｐｒｏｐｙｌｅｎｅ）などのポリオレフィン、ＰＡ（ｐｏｌｙ（ａｒｙｌａｔｅ））、ＰＡ（ｐｏｌｙａｍｉｄｅ）、ＰＥＴ（ｐｏｌｙ（ｅｔｈｙｌｅｎｅ  ｔｅｒｅｐｈｔｈａｌａｔｅ））又はＰＳ（ｐｏｌｙｓｕｌｆｏｎｅ）などを含むフィルムを用いることができる。上記高分子フィルムを適切な条件で延伸又は収縮処理して複屈折性を付与することで上記第１位相差フィルムとして用いることができる。
【００３１】
上記第１位相差フィルムは、液晶フィルムであってもよい。上記液晶フィルムは、液晶分子を配向及び重合させた状態で含むことができる。上記液晶分子は、重合性液晶分子であってもよい。本明細書で「重合性液晶分子」は、液晶性を示すことが可能である部位、例えば、メソゲン（ｍｅｓｏｇｅｎ）骨格などを含み、重合性官能基を一つ以上含む分子を意味することができる。また、重合性液晶分子を重合した形態で含むということは、上記液晶分子が重合して液晶フィルム内で液晶高分子の主鎖又は側鎖のような骨格を形成している状態を意味することができる。上記液晶フィルムは、上記液晶分子を、例えば、水平配向された状態で含むことができる。本明細書で「水平配向」は、液晶分子を含む液晶フィルムの遅相軸が液晶フィルムの平面に対して水平に配向された状態を意味することができる。
【００３２】
上記第２位相差フィルムは、厚さ方向に沿って傾斜角が変化する複数の光軸を有することができる。本明細書で「傾斜角」は、局所光軸（ｌｏｃａｌ  ｏｐｔｉｃａｌ  ａｘｉｓ）と位相差フィルムの平面が成す最小角を意味することができる。上記局所光軸の傾斜角は、０度〜９０度であってもよい。
【００３３】
本明細書で「厚さ方向」は、位相差フィルム乃至液晶層の一つの主表面とそれと対向する主表面を最短距離で連結する仮想の線と平行な方向を意味することができる。本明細書で「第２位相差フィルムの第１表面」は、第１位相差フィルムと接する表面を意味することができ、第２表面は、偏光子と接する表面を意味することができる。本明細書で「第２位相差フィルムの厚さ方向の中間部（ｍｉｄｄｌｅ  ｐａｒｔ）」は、第２位相差フィルムの全体厚さの１／２になる厚さ方向の地点を意味することができる。
【００３４】
上記第２位相差フィルムの光軸の傾斜方向は、上記偏光子の吸収軸と平行又は直交することができる。本明細書で第２位相差フィルムの光軸の傾斜方向は、第２位相差フィルムの全ての光軸の上記第２位相差フィルムの平面への投影を意味することができる。
【００３５】
上記第２位相差フィルムの厚さは、例えば、０．３μｍ〜５μｍであってもよい。上記厚さは、具体的には、０．３μｍ以上、０．６μｍ以上、０．９μｍ以上、１μｍ以上、１．２μｍ以上、１．５μｍ以上、１．８μｍ以上、２μｍ以上、２．２μｍ以上又は２．５μｍ以上であってもよく、５μｍ以下、４．５μｍ以下又は４μｍ以下、３．５μｍ以下、３．０μｍ以下、２．５μｍ以下、２．２μｍ以下又は２μｍ以下であってもよい。上記厚さ範囲内で、全方位において反射防止特性に優れた光学フィルタを提供することができる。第２位相差フィルムの厚さは、後述する光学フィルタの構造によって、上記範囲内で調節することで、全方位反射防止特性を一層向上させることができる。
【００３６】
上記第２位相差フィルムは、正常波長分散特性（ｎｏｒｍａｌ  ｗａｖｅｌｅｎｇｔｈ  ｄｉｓｐｅｒｓｉｏｎ）を有することができる。一つの例示で、上記第２位相差フィルムのＲ（４５０）／Ｒ（５５０）値は、１．０１〜１．１９、１．０５〜１．１５又は１．０９〜１．１１であってもよい。上記第２位相差フィルムのＲ（６５０）／Ｒ（５５０）の値は、上記Ｒ（４５０）／Ｒ（５５０）より小さい値を有するとともに、０．８１〜０．９９、０．８５〜０．９５又は０．８９〜０．９１であってもよい。上記第２位相差フィルムは、逆波長分散特性（ｒｅｖｅｒｓｅ  ｗａｖｅｌｅｎｇｔｈ  ｄｉｓｐｅｒｓｉｏｎ）を有することができる。逆波長分散特性に対する具体的な内容は、上記第１位相差フィルムにおいて説明した内容を同一に適用できる。一つの例示で、上記第２位相差フィルムのＲ（４５０）／Ｒ（５５０）値は、０．８１〜０．９９、０．８５〜０．９５又は０．８９〜０．９１であってもよい。上記第２位相差フィルムのＲ（６５０）／Ｒ（５５０）の値は、上記Ｒ（４５０）／Ｒ（５５０）より大きい値を有するとともに、１．０１〜１．１９、１．０５〜１．１５又は１．０９〜１．１１であってもよい。第２位相差フィルムが逆波長分散特性を有する場合、反射率及びカラーシフト特性が一層改善される効果を得ることができる。
【００３７】
上記第２位相差フィルムは、液晶層を含んでいてもよい。上記液晶層は、液晶分子を含んでいてもよい。上記液晶層は、屈折率異方性が０．０３〜０．２である液晶分子を含んでいてもよい。本明細書で「屈折率異方性（△ｎ）」は、異常屈折率（ｅｘｔｒａｏｒｄｉｎａｒｙ  ｒｅｆｒａｃｔｉｖｅ  ｉｎｄｅｘ、ｎｅ）−正常屈折率（ｏｒｄｉｎａｒｙ  ｒｅｆｒａｃｔｉｖｅ  ｉｎｄｅｘ、ｎｏ）の値を意味することができる。本明細書で、異常屈折率は、液晶層の遅相軸方向の屈折率を意味し、正常屈折率は、液晶層の進相軸方向の屈折率を意味することができる。
【００３８】
上記液晶層は、棒状の液晶分子又はディスク状の液晶分子を含んでいてもよい。
【００３９】
上記棒状の液晶分子としては、分子構造に直鎖のアルキル基やアルコキシ基、置換ベンゾイルオキシ基などが置換されて棒状構造を有するとともに液晶性を示す化合物を含んでいてもよい。このような棒状の液晶分子としては、いわゆるネマチック相（Ｎｅｍａｔｉｃ  ｐｈａｓｅ）を形成すると知られた液晶化合物が用いられる。本明細書で用語「ネマチック相」は、液晶分子の位置に対する規則性はないが長軸方向に規則性を持て配列された液晶相を意味することができる。一つの例示で、上記棒状の液晶化合物は、架橋性又は重合性官能基を有することができる。架橋性又は重合性官能基としては、特別に制限されないが、例えば、アルケニル基、エポキシ基、シアノ基、カルボキシル基、アクリロイル基、メタクリロイル基、アクリロイルオキシ基又はメタクリロイルオキシ基などが例示できる。
【００４０】
上記ディスク状の液晶分子としては、分子中心を母核とし、直鎖のアルキル基やアルコキシ基、置換ベンゾイルオキシ基などがその直鎖として放射状に置換されて円盤状の構造を有し、液晶性を示す化合物を含むことができる。このようなディスク状の液晶分子としては、いわゆるディスコチック相（Ｄｉｓｃｏｔｉｃ  ｐｈａｓｅ）を形成すると知られた液晶化合物が用いられる。一般にディスク状の液晶化合物は、負の屈折率異方性（一軸性）を有するものであって、例えば、Ｃ．ＤｅｓｔｒａｄｅなどのＭｏｌ．Ｃｒｙｓｔ．７１券、１１１ページ（１９８１年）に記載されているベンゼン誘導体；Ｂ．ＫｏｈｎｅなどのＡｎｇｅｗ．Ｃｈｅｍ．９６券、７０ページ（１９８４年）に記載されたシクロヘキサン誘導体；及びＪ．Ｍ．ＬｅｈｎなどのＪ．Ｃｈｅｍ．Ｃｏｍｍｕｎ．，１７９４ページ（１９８５年）、Ｊ．ＺｈａｎｇなどのＪ．Ａｍ．Ｃｈｅｍ．Ｓｏｃ．１１６券、２６５５ページ（１９９４年）に記載されているアザクラウン系又はフェニルアセチレン系マクロサイクルなどが挙げられる。一つの例示で、上記円盤状の液晶化合物は、架橋性又は重合性官能基を有することができる。架橋性又は重合性官能基としては、特別に制限されないが、例えば、アルケニル基、エポキシ基、シアノ基、カルボキシル基、アクリロイル基、メタクリロイル基、アクリロイルオキシ基又はメタクリロイルオキシ基などが例示できる。
【００４１】
上記液晶層は、上記液晶分子をスプレー配向された状態で含んでいてもよい。本明細書で「スプレー配向」は、液晶層内に存在する液晶分子の傾斜角が液晶層の厚さ方向に沿って漸進的に変化する配向状態を意味する。
【００４２】
スプレー配向は、線形（Ｌｉｎｅａｒ）スプレー配向と非線形（ｎｏｎ−Ｌｉｎｅａｒ）スプレー配向に区分できる。本明細書で「線形（Ｌｉｎｅａｒ）スプレー配向」は、液晶層の厚さをｘ軸とし、該当厚さに対応する局所傾斜角（ｌｏｃａｌ  ｔｉｌｔ  ａｎｇｌｅ）をｙ軸として示されたグラフが線形グラフを示す配向状態、すなわち、その傾斜が常数（ｃｏｎｓｔａｎｔ）である配向状態を意味する。一つの例示で、線形スプレー配向は、液晶層の全体厚さ（ｄ）に対する該当厚さ（ｚ）の比（ｚ／ｄ）をｘ軸とし（すなわち、ｘ＝０〜１．０）、該当厚さに対応する局所傾斜角をｙ軸とするが、ｙ軸で最小傾斜角と最大傾斜角の間隔（ｂ）をｘ＝０〜１．０の範囲内の間隔（ａ）と同一にすることで、図示されたグラフの傾斜がｘ軸によって一定な配向状態、例えば、平均傾斜（ｔｉｌｔ  ｆａｃｔｏｒ)が約０．９５〜１．０５の範囲内である配向状態を意味することができる（図２のグラフＡ参照）。
【００４３】
それとは異なり、本明細書で「非線形（ｎｏｎ−ｌｉｎｅａｒ）スプレー配向」は、液晶層の厚さをｘ軸とし、該当厚さに対応する局所傾斜角をｙ軸として示されたグラフが非線形グラフを示す配向状態、すなわち、その傾斜が液晶層の厚さによって変化する配向状態を意味する。一つの例示で、非線形スプレー配向は、液晶層の厚さに対する傾斜角の傾斜が漸進的に増加するか、又は漸進的に減少する配向状態を意味することができる。一つの例示で、非線形スプレー配向は、液晶層の全体厚さ（ｄ）に対する該当厚さ（ｚ）の比（ｚ／ｄ）をｘ軸とし（すなわち、ｘ＝０〜１．０）、該当厚さに対応する局所傾斜角をｙ軸とするが、ｙ軸で最小傾斜角と最大傾斜角の間隔（ｂ）をｘ＝０〜１．０の範囲内の間隔（ａ）と同一にすることで、図示されたグラフの傾斜がｘ軸によって漸進的に減少するが、平均傾斜（ｔｉｌｔ  ｆａｃｔｏｒ）が約０．９５未満であるか（図２のグラフＢ参照）、又はｘ軸によって漸進的に増加するが、平均傾斜（ｔｉｌｔ  ｆａｃｔｏｒ）が約１．０５超過である配向状態を意味することができる（図２のグラフＣ参照）。
【００４４】
図３〜図６は、棒状の液晶分子を第２位相差フィルムに適用した光学フィルタの例示的な断面図である。図３〜図６において、−表示は棒状の液晶分子を示す。図３は、第２位相差フィルムの第１表面で最大傾斜角を有し、第２表面で最小傾斜角を有し、厚さ方向に沿って傾斜角が漸進的に変化する場合を例示的に示す。図４は、第２位相差フィルムの第１表面で最小傾斜角を有し、第２表面で最大傾斜角を有し、厚さ方向に沿って傾斜角が漸進的に変化する場合を例示的に示す。図５は、第２位相差フィルムの第１表面乃至第２表面で最大傾斜角を有し、厚さ方向に中間部で最小傾斜角を有するように、厚さ方向に沿って傾斜角が漸進的に変化する場合を例示的に示す。図６は、第２位相差フィルムの第１表面乃至第２表面で最小傾斜角を有し、厚さ方向に中間部で最大傾斜角を有するように、厚さ方向に沿って傾斜角が漸進的に変化する場合を例示的に示す。
【００４５】
図７〜図１０は、ディスク状の液晶分子を第２位相差フィルムに適用した光学フィルタの例示的な断面図である。図７〜図１０において、円盤表示はディスク状の液晶分子を示す。図７は、第２位相差フィルムの第１表面で最大傾斜角を有し、第２表面で最小傾斜角を有し、厚さ方向に沿って傾斜角が漸進的に変化する場合を例示的に示す。図８は、第２位相差フィルムの第１表面で最小傾斜角を有し、第２表面で最大傾斜角を有し、厚さ方向に沿って傾斜角が漸進的に変化する場合を例示的に示す。図９は、第２位相差フィルムの第１表面乃至第２表面で最大傾斜角を有し、厚さ方向に中間部で最小傾斜角を有するように、厚さ方向に沿って傾斜角が漸進的に変化する場合を例示的に示す。図１０は、第２位相差フィルムの第１表面乃至第２表面で最小傾斜角を有し、厚さ方向に中間部で最大傾斜角を有するように、厚さ方向に沿って傾斜角が漸進的に変化する場合を例示的に示す。
【００４６】
上記スプレー配向された液晶分子を含む液晶層は、公知のスプレー配向性液晶分子を含む組成物の層を硬化して製造できる。上記で硬化はスプレー配向性液晶組成物の層に紫外線を照射することで行うことができ、上記紫外線の照射時の温度を調節することでスプレー配向液晶層のチルトファクターを調節することができる。例えば、紫外線の照射時の温度が高いほどチルトファクターが上昇する傾向がある。
【００４７】
本出願の光学フィルタは、上記第２位相差フィルムの光学物性を調節することで正面だけではなく側面から全方位反射防止性能及びカラー特性を効果的に向上させることができる。
【００４８】
一つの例示で、上記第２位相差フィルムは、棒状の液晶分子を含んでいてもよい。以下、光学フィルタの構造によって、正面だけではなく側面から全方位反射防止性能及びカラー特性を効果的に向上させることができる第２位相差フィルムの光学物性を説明する。
【００４９】
図３又は図４の構造の光学フィルタにおいて、上記第２位相差フィルムの光軸は、上記フィルムの一つの表面で傾斜角が６０度〜９０度であり、それと対向する他の一つの表面で傾斜角が０度〜２０度になるように、上記フィルムの厚さ方向に沿って漸進的に変化できる。上記一つの表面の傾斜角は、具体的には、６０度以上、６５度以上、７０度以上、７５度以上又は８０度以上であってもよく、９０度以下、８８度以下、８６度以下又は８５度以下であってもよい。上記他の一つの表面の傾斜角は、具体的には、０度以上又は２度以上であってもよく、２０度以下、１５度以下、１０度以下、８度以下又は５度以下であってもよい。
【００５０】
図５の構造の光学フィルタにおいて、上記第２位相差フィルムの光軸の傾斜角は、上記フィルムの両表面でそれぞれ７０度〜９０度であり、上記フィルムの厚さ方向の中間部で傾斜角が０度〜７０度になるように、上記フィルムの厚さ方向に沿って漸進的に変化できる。上記両表面で傾斜角は、９０度以下であるとともに、７０度以上、７５度以上、８０度以上又は８５度以上であってもよく、中間部で傾斜角は、０度以上、１０度以上、２０度以上であってもよく、７０度以下、６０度以下、５０度以下、４０度以下又は３０度以下であってもよい。
【００５１】
図６の構造の光学フィルタにおいて、上記第２位相差フィルムの光軸の傾斜角は、上記フィルムの両表面でそれぞれ０度〜２０度であり、上記フィルムの厚さ方向の中間部で傾斜角が４０度〜９０度になるように、上記フィルムの厚さ方向に沿って漸進的に変化できる。上記両表面で傾斜角は、０度以上であるとともに、２０度以下、１０度以下、５度以下、３度以下又は１度以下であってもよく、中間部で傾斜角は、４０度以上、４５度以上又は５０度以上であってもよく、９０度以下、８０度以下、６０度以下又は５５度以下であってもよい。
【００５２】
本出願の第１実施例によると、上記第２位相差フィルムの全ての光軸の平面への投影は上記偏光子の吸収軸と平行であり、第２位相差フィルムの第２表面の光軸の傾斜角は、０度〜１０度であり、第１表面の光軸の傾斜角は、７５度〜９０度であり、第２位相差フィルムの厚さは、１μｍ〜２μｍであってもよい。上記第２表面で傾斜角は、例えば、０度以上又は２度以上であってもよく、１０度以下、８度以下、６度以下又は４度以下であってもよい。上記第１表面で傾斜角は、例えば、７５度以上、８０度以上又は８３度以上であってもよく、９０度以下、８８度以下又は８６度以下であってもよい。上記厚さは、１μｍ以上又は１．１μｍ以上であってもよく、２μｍ以下、１．５μｍ以下又は１．３μｍ以下であってもよい。
【００５３】
本出願の第２実施例によると、上記第２位相差フィルムの全ての光軸の平面への投影は上記偏光子の吸収軸と平行であり、第２位相差フィルムの第２表面の光軸の傾斜角は、７５度〜９０度であり、第１表面の光軸の傾斜角は、０度〜１０度であり、第２位相差フィルムの厚さは、０．５μｍ〜２μｍであってもよい。上記第２表面で傾斜角は、例えば、７５度以上、７８度以上であってもよく、９０度以下、８５度以下又は８２度以下であってもよい。上記第１表面で傾斜角は、例えば、０度以上、２度以上又は４度以上であってもよく、１０度以下、８度以下又は６度以下であってもよい。上記厚さは、０．５μｍ以上又は０．７μｍ以上であってもよく、２μｍ以下、１．５μｍ以下又は１μｍ以下であってもよい。
【００５４】
本出願の第３実施例によると、上記第２位相差フィルムの全ての光軸の平面への投影は上記偏光子の吸収軸と直交し、第２位相差フィルムの第２表面の光軸の傾斜角は、０度〜１０度であり、第２位相差フィルムの第１表面の光軸の傾斜角は、７５度〜９０度であり、第２位相差フィルムの厚さは、０．３μｍ〜１μｍであってもよい。上記第２表面で傾斜角は、例えば、０度以上又は１度以上であってもよく、１０度以下、８度以下、６度以下又は４度以下であってもよい。上記第１表面で傾斜角は、例えば、７５度以上、８０度以上又は８２度以上であってもよく、９０度以下、８８度以下、８６度以下又は８４度以下であってもよい。上記厚さは、０．３μｍ以上又は０．５μｍ以上であってもよく、１μｍ以下、０．８μｍ以下又は０．７μｍ以下であってもよい。
【００５５】
本出願の第４実施例によると、上記第２位相差フィルムの全ての光軸の平面への投影は上記偏光子の吸収軸と平行であり、第２位相差フィルムの両表面で傾斜角は、それぞれ７０度〜９０度であり、上記フィルムの厚さ方向の中間部で傾斜角が０度〜３０度であり、上記フィルムの厚さは、０．５μｍ〜１．５μｍであってもよい。上記両表面で傾斜角は、例えば、９０度以下であるとともに、７０度以上、８０度以上又は８５度以上であってもよい。上記中間部の傾斜角は、０度以上、１０度以上、１５度以上、２０度以上又は２２度以上であってもよく、３０度以下、２８度以下又は２６度以下であってもよい。上記厚さは、例えば、０．５μｍ以上、０．７μｍ以上、０．９μｍ以上又は１μｍ以上であってもよく、１．５μｍ以下、１．３μｍ以下又は１．１μｍ以下であってもよい。
【００５６】
本出願の第５実施例によると、上記第２位相差フィルムの全ての光軸の平面への投影は上記偏光子の吸収軸と平行であり、第２位相差フィルムの両表面で傾斜角は、それぞれ０度〜３０度であり、上記フィルムの厚さ方向の中間部で傾斜角が５０度〜９０度であり、上記厚さは、０．５μｍ〜１．５μｍであってもよい。上記両表面で傾斜角は、例えば、０度以上であるとともに、３０度以下、２０度以下、１０度以下又は５度以下であってもよく、上記中間部の傾斜角は、５０度以上であるとともに、９０度以下、８０度以下、７０度以下、６０度以下又は５５度以下であってもよい。上記厚さは、例えば、０．５μｍ以上、０．７μｍ以上、０．９μｍ以上又は１μｍ以上であってもよく、１．５μｍ以下、１．３μｍ以下又は１．２μｍ以下であってもよい。
【００５７】
他の一つの例示で、上記第２位相差フィルムは、ディスク状の液晶分子を含んでいてもよい。以下、光学フィルタの構造によって、正面だけではなく側面から全方位反射防止性能及びカラー特性を効果的に向上させることが可能である第２位相差フィルムの光学物性を説明する。
【００５８】
図７又は図８の構造の光学フィルタにおいて、上記第２位相差フィルムの光軸は、上記フィルムの一つの表面で傾斜角が６０度〜９０度であり、それと対向する他の一つの表面で傾斜角が０度〜２０度になるように、上記フィルムの厚さ方向に沿って漸進的に変化できる。上記一つの表面の傾斜角は、具体的には、９０度以下であるとともに、６０度以上、７０度以上、８０度又は８５度以上であってもよい。上記他の一つの表面の傾斜角は、具体的には、０度以上又は２度以上であってもよく、２０度以下、１５度以下、１０度以下、５度以下又は３度以下であってもよい。
【００５９】
図９の構造の光学フィルタにおいて、上記第２位相差フィルムの光軸の傾斜角は、上記フィルムの両表面でそれぞれ７０度〜９０度であり、上記フィルムの厚さ方向の中間部で傾斜角が０度〜３０度になるように、上記フィルムの厚さ方向に沿って漸進的に変化できる。上記両表面の傾斜角は、７０度以上、７５度以上、８０度以上又は８４度以上であってもよく、９０度以下、８８度以下又は８６度以下であってもよい。上記中間部の傾斜角は、０度以上、５度以上又は１０度以上であってもよく、３０度以下、２０度以下又は１５度以下であってもよい。
【００６０】
図１０の構造の光学フィルタにおいて、上記第２位相差フィルムの光軸の傾斜角は、上記両表面でそれぞれ０度〜２０度であり、上記フィルムの厚さ方向の中間部で傾斜角が２０度〜５０度になるように、上記フィルムの厚さ方向に沿って漸進的に変化できる。上記両表面の傾斜角は、０度以上又は２度以上であってもよく、２０度以下、１５度以下、１０度以下、５度以下又は３度以下であってもよい。上記中間部の傾斜角は、２０度以上、２５度以上、３０度以上又は３５度以上であってもよく、５０度以下又は４０度以下であってもよい。
【００６１】
本出願の第６実施例によると、上記第２位相差フィルムの全ての光軸の平面への投影は上記偏光子の吸収軸と平行であり、第２位相差フィルムの第２表面の軸の傾斜角は、０度〜１０度であり、第２位相差フィルムの第１表面の軸の傾斜角は、７０度〜９０度であり、上記第２位相差フィルムの厚さは、３μｍ〜５μｍであってもよい。上記第２表面で傾斜角は、例えば、０度以上であるとともに、１０度以下、８度以下、６度以下、４度以下、２度以下又は１度以下であってもよい。第１表面で傾斜角は、例えば、７０度以上、７２度以上、７４度以上、７６度以上又は７８度以上であってもよく、９０度以下、８８度以下、８６度以下、８４度以下又は８２度以下であってもよい。上記厚さは、例えば、３μｍ以上、３．２μｍ以上、３．４μｍ以上、３．６μｍ以上又は３．８μｍ以上であってもよく、５μｍ以下、４．８μｍ以下、４．６μｍ以下、４．４μｍ以下又は４．２μｍ以下であってもよい。
【００６２】
本出願の第７実施例によると、上記第２位相差フィルムの全ての光軸の平面への投影は上記偏光子の吸収軸と平行であり、第２位相差フィルムの第２表面の光軸の傾斜角は、６０度〜９０度であり、第２位相差フィルムの第１表面の軸の傾斜角は、０度〜１０度であり、上記第２位相差フィルムの厚さは、１μｍ〜３μｍであってもよい。上記第２表面で傾斜角は、例えば、７０度以上、７５度以上、８０度以上又は８３度以上であってもよく、９０度以下又は８７度以下であってもよい。上記第１表面で傾斜角は、例えば、０度以上又は１度以上であってもよく、１０度以下、８度以下、６度以下、４度以下又は３度以下であってもよい。上記厚さは、１μｍ以上、１．３μｍ以上又は１．６μｍ以上であってもよく、３μｍ以下、２．５μｍ以下又は２μｍ以下であってもよい。
【００６３】
本出願の第８実施例によると、上記第２位相差フィルムの全ての光軸の平面への投影は上記偏光子の吸収軸と平行であり、上記第２位相差フィルムの光軸の傾斜角は、上記フィルムの第１表面及び第２表面でそれぞれ０度〜１０度であり、上記フィルムの厚さ方向の中間部で傾斜角が３０度〜７０度になるように、上記第２位相差フィルムの厚さは、０．７μｍ〜２．５μｍであってもよい。上記第１表面及び第２表面で傾斜角は、例えば、０度以上又は１度以上であってもよく、１０度以下、８度以下、６度以下、４度以下又は３度以下であってもよい。上記中間部の傾斜角は、例えば、５度以上、１０度以上、２０度以上、３０度以上又は３５度以上であってもよく、４０度以下であってもよい。上記厚さは、２μｍ以上又は２．１μｍ以上であってもよく、３μｍ以下、２．８μｍ以下、２．６μｍ以下、２．４μｍ又は２．３μｍ以下であってもよい。
【００６４】
本出願の第９実施例によると、上記第２位相差フィルムの全ての光軸の平面への投影は上記偏光子の吸収軸と直交し、上記第２位相差フィルムの光軸の傾斜角は、上記フィルムの第１表面及び第２表面でそれぞれ７０度〜９０度であり、上記フィルムの厚さ方向の中間部で傾斜角が５度〜４０度であり、上記第２位相差フィルムの厚さは、２μｍ〜３μｍであってもよい。上記第１表面及び第２表面の傾斜角は、例えば、７０度以上、７５度以上、８０度以上又は８２度以上であってもよく、９０度以下又は８７度以下であってもよい。上記中間部で傾斜角は、例えば、５度以上、１０度以上又は１２度以上であってもよく、４０度以下、３０度以下、２５度以下、２０度以下、１６度以下又は１５度以下であってもよい。上記厚さは、例えば、２μｍ以上、２．２μｍ以上又は２．４μｍ以上であってもよく、３μｍ以下、２．８μｍ以下又は２．６μｍ以下であってもよい。
【００６５】
上記光学フィルタは、Ｃプレートをさらに含んでいてもよい。図１１に示したように、上記Ｃプレート４０は、上記第１位相差フィルム１０の外側に、すなわち、第２位相差フィルムが配置された反対側面に配置できる。本明細書で用語「Ｃプレート」は、下記数式６を満足する位相差フィルムを意味することができる。
【００６６】
（数式６）
ｎｘ  ＝  ｎｙ  ＜  ｎｚ
【００６７】
数式６で、ｎｘ、ｎｙ及びｎｚは、それぞれ上記で定義したｘ軸、ｙ軸及びｚ軸方向の屈折率である。
【００６８】
上記Ｃプレートは、ポリマー材料又はＵＶ硬化型液晶フィルムを含んでいてもよく、使用可能なフィルムとしては、垂直配向された液晶フィルム（Ｈｏｍｅｏｔｒｏｐｉｃ  ａｌｉｇｎｅｄ  Ｌｉｑｕｉｄ  Ｃｒｙｓｔａｌ  Ｆｉｌｍ）、二軸延伸されたＰＣ（ｂｉａｘｉａｌ  ｓｔｒｅｔｃｈｅｄ  Ｐｏｌｙｃａｒｂｏｎａｔｅ）などが可能である。
【００６９】
上記光学フィルタは、表面処理層をさらに含んでいてもよい。上記表面処理層としては、反射防止層などが例示できる。上記表面処理層は、上記偏光子の外側に、すなわち、第２位相差フィルムが配置された反対側面に配置できる。上記反射防止層としては、屈折率が相異なる２個以上の層の積層体などが用いられるが、これに制限されるものではない。
【００７０】
上記光学フィルタの第１位相差フィルム、第２位相差フィルム及び偏光子は、粘着剤又は接着剤を介して互いに付着しているかあるいは直接コーティングにより互いに積層されていることが可能である。上記粘着剤又は接着剤としては、光学透明粘着剤又は接着剤を用いることができる。
【００７１】
上記光学フィルタは、例えば、傾斜角６０度で測定した反射率が５％未満、４％以下、３％以下、２％以下、１％以下、０．８％以下、０．６％以下、０．４％以下又は０．２％以下であってもよい。上記反射率は、可視光領域内のいずれか一つの波長の光に対する反射率、例えば、３８０ｎｍ〜７８０ｎｍ範囲のうちいずれか一つの波長の光に対する反射率であるか、あるいは可視光全領域に属する光に対する反射率であってもよい。上記反射率は、例えば、光学フィルタの偏光子側で測定した反射率であってもよい。上記反射率は、傾斜角６０度の特定の方位角又は所定範囲の方位角で測定した反射率であるか、あるいは傾斜角６０度での全ての方位角に対して測定した反射率であるか、あるいは傾斜角６０度での全ての方位角に対して測定した最大反射率を意味することができ、後述する実施例で記載した方式で測定した数値である。
【００７２】
本出願の光学フィルタは、外光の反射を防止することが可能であるので、有機発光装置の視認性を改善することができる。外部から入射する非偏光された光（ｉｎｃｉｄｅｎｔ  ｕｎｐｏｌａｒｉｚｅｄ  ｌｉｇｈｔ）（以下、「外光」という）は、偏光子を通過しながら二つの偏光直交成分のうち一つの偏光直交成分、すなわち、第１偏光直交成分のみが透過され、偏光された光は、第１位相差フィルムを通過しながら円偏光に変わることができる。上記円偏光された光は、基板、電極などを含んだ有機発光表示装置の表示パネルで反射しつつ円偏光の回転方向が変わるようになり、上記円偏光された光が第１位相差フィルムを再通過しながら二つの偏光直交成分のうち他の一つの偏光直交成分、すなわち、第２偏光直交成分に変換される。上記第２偏光直交成分は、偏光子を通過することが不可能で外部に光が放出されないので、外光反射防止効果を有することができる。
【００７３】
本出願の光学フィルタは、側面から入射する外光の反射も効果的に防止することが可能であるので、有機発光装置の側面視認性を改善することができる。例えば、視野角の偏光補償原理を通じて側面から入射する外光の反射も効果的に防止できる。
【００７４】
本出願の光学フィルタは、有機発光装置に適用することができる。図１２は、上記有機発光装置を例示的に示した断面図である。図１２を参照すると、上記有機発光装置は、有機発光表示パネル２００と、有機発光表示パネル２００の一面に位置する光学フィルタ１００と、を含む。上記光学フィルタの第１位相差フィルム１０が偏光子３０に比べて有機発光表示パネル２００に隣接するように配置できる。
【００７５】
上記有機発光表示パネルは、ベース基板、下部電極、有機発光層、上部電極及び封止基板などを含んでいてもよい。上記下部電極及び上部電極のうち一つは、アノード（ａｎｏｄｅ）であり、他の一つは、カソード（ｃａｔｈｏｄｅ）であってもよい。アノードは、正孔（ｈｏｌｅ）が注入される電極であって、仕事関数（ｗｏｒｋ  ｆｕｎｃｔｉｏｎ）が高い導電物質で作られ、カソードは、電子が注入される電極であって、仕事関数が低い導電物質で作られる。下部電極及び上部電極のうち少なくとも一つは、発光した光が外部に出ることが可能である透明導電物質で作られ、例えば、ＩＴＯ又はＩＺＯであってもよい。有機発光層は、下部電極と上部電極に電圧が印加されたとき、発光可能である有機物質を含んでいてもよい。
【００７６】
下部電極と有機発光層との間及び上部電極と有機発光層との間には、付帯層をさらに含んでいてもよい。付帯層は、電子と正孔の均衡を取るための正孔伝達層（ｈｏｌｅ  ｔｒａｎｓｐｏｒｔｉｎｇ  ｌａｙｅｒ）、正孔注入層（ｈｏｌｅ  ｉｎｊｅｃｔｉｎｇ  ｌａｙｅｒ）、電子注入層（ｅｌｅｃｔｒｏｎ  ｉｎｊｅｃｔｉｎｇ  ｌａｙｅｒ）及び電子伝達層（ｅｌｅｃｔｒｏｎ  ｔｒａｎｓｐｏｒｔｉｎｇ  ｌａｙｅｒ）を含むことができるが、これに限定されるものではない。封止基板は、ガラス、金属及び／又は高分子で作られ、下部電極、有機発光層及び上部電極を封止して外部から水分及び／又は酸素が流入することを防止することができる。
【００７７】
光学フィルタ１００は、有機発光表示パネルから光が出る側に配置できる。例えば、ベース基板側に光が出る背面発光（ｂｏｔｔｏｍ  ｅｍｉｓｓｉｏｎ）構造である場合、ベース基板の外側に配置でき、封止基板側に光が出る前面発光（ｔｏｐ  ｅｍｉｓｓｉｏｎ）構造である場合、封止基板の外側に配置できる。光学フィルタ１００は、外光が有機発光表示パネル２００の電極及び配線などのように金属で作られた反射層により反射して有機発光装置の外側に出ることを防止することで、有機発光装置の表示特性を改善することができる。また、光学フィルタ１００は、上述のように正面だけではなく側面でも反射防止効果を示すことが可能であるので、側面視認性を改善することができる。
【発明の効果】
【００７８】
本出願の光学フィルタは、正面だけではなく側面でも全方位反射防止性能及びカラー特性に優れ、上記光学フィルタは、有機発光装置に適用されて視認性を向上させることができる。
【図面の簡単な説明】
【００７９】
【図１】本出願の一実施例による光学フィルタの例示的な断面図である。
【図２】スプレー配向を説明するためのグラフである。
【図３】棒状の液晶分子を適用した光学フィルタの例示的な断面図である。
【図４】棒状の液晶分子を適用した光学フィルタの例示的な断面図である。
【図５】棒状の液晶分子を適用した光学フィルタの例示的な断面図である。
【図６】棒状の液晶分子を適用した光学フィルタの例示的な断面図である。
【図７】ディスク状の液晶分子を適用した光学フィルタの例示的な断面図である。
【図８】ディスク状の液晶分子を適用した光学フィルタの例示的な断面図である。
【図９】ディスク状の液晶分子を適用した光学フィルタの例示的な断面図である。
【図１０】ディスク状の液晶分子を適用した光学フィルタの例示的な断面図である。
【図１１】Ｃプレートを適用した光学フィルタの例示的な断面図である。
【図１２】本出願の一実施例による有機発光装置の断面図である。
【発明を実施するための形態】
【００８０】
以下、実施例及び比較例を通じて上記内容をより具体的に説明するが、本出願の範囲は、下記提示された内容によって制限されるものではない。
【００８１】
＜実施例１〜実施例１０＞
反射率及びカラー特性のシミュレーションの評価のために、ＯＬＥＤパネル、第１位相差フィルム、第２位相差フィルム及び偏光子が順次に配置された構造を設定した。
【００８２】
上記偏光子は、一方向に吸収軸を有し、団体透過率（Ｔｓ）が４２．５％であり、上記ＯＬＥＤパネルは、Ｇａｌａｘｙ  Ｓ６である。
【００８３】
第１位相差フィルムは、面内光軸を有し、５５０ｎｍ波長の光に対するＲｉｎ値が１３７．５ｎｍであり、Ｒ（４５０）／Ｒ（５５０）は、０.８４であり、光軸は、偏光子の吸収軸と４５度をなすように設定した。
【００８４】
第２位相差フィルムは、厚さ方向に沿って傾斜角が漸進的に変化する複数の光軸を有する線形スプレーフィルム（Ｌｉｎｅａｒ  Ｓｐｌａｙ  Ｆｉｌｍ）である。実施例１〜実施例１０の第２位相差フィルムの光学物性は、下記表１に整理した。表１で、△ｎは、スプレーフィルムに含まれる液晶分子の屈折率異方性を意味し、液晶種類は、スプレーフィルムに含まれる液晶分子の形状を意味し、光軸は、第２位相差フィルムの光軸の平面への投影が偏光子の吸収軸となす角度を意味し、第２表面傾斜角は、スプレーフィルムの偏光子と接する表面の光軸の傾斜角を意味し、第１表面傾斜角は、スプレーフィルムの第１位相差フィルムと接する表面の光軸の傾斜角を意味し、中間部傾斜角は、スプレーフィルムの全体厚さの１／２になる厚さ地点の光軸の傾斜角を意味し、厚さ及びＲ（４５０）／Ｒ（５５０）は、それぞれスプレーフィルムの厚さ及びＲ（４５０）／Ｒ（５５０）を意味する。
【００８５】
【表１】
0006925588.tif 000002
【００８６】
＜比較例１〜比較例５＞
反射率及びカラー特性のシミュレーションの評価のために、第１位相差フィルムを使用せず、ＯＬＥＤパネル、第２位相差フィルム及び偏光子が順次に配置された構造を設定した。
【００８７】
ＯＬＥＤパネル及び偏光子は、実施例１〜実施例１０と同一である。
【００８８】
比較例１〜比較例５の第２位相差フィルムの光学物性は、下記表２に整理した。下記表２で、第２表面傾斜角は、第２位相差フィルムの偏光子と接する表面の光軸の傾斜角を意味し、第１表面傾斜角は、スプレーフィルムのＯＬＥＤパネルと接する表面の光軸の傾斜角を意味する。表２で、他の物性は表１で定義した通りである。比較例１〜比較例３及び比較例５は、線形スプレーフィルムであり、比較例４は、＋Ａプレートである。
【００８９】
【表２】
0006925588.tif 000003
【００９０】
＜評価例１．反射率のシミュレーションの評価＞
実施例１〜実施例１０及び比較例１〜比較例５に対して、方位角０度〜３６０度に沿って正面を基準として６０度の側面方向で反射率をシミュレーション（Ｄｉｍｏｓ  ｓｏｆｔｗａｒｅ、ＡＵＴＲＯＮＩＣ−ＭＥＬＣＨＥＲＳ（株））評価し、その結果を表１及び表２に整理した。上記反射率は、４００ｎｍ〜７００ｎｍの波長に対する平均反射率を意味し、偏光子側で測定した値である。最大反射率（Ｍａｘ．）は、方位角０度〜３６０度での反射率のうち一番高い反射率を意味する。
【００９１】
実施例１〜実施例１０は、比較例１〜比較例５に比べて側面で約６〜１０倍以上減少された反射率を示し、全方位で均一な反射率の減少効果を示すことを確認することができる。また、逆波長分散性を有するスプレーフィルムを適用した実施例１０の反射防止特性が特に優れた。
【００９２】
比較例１〜比較例５は、偏光子とスプレーフィルムとの間の角が側面で４５度にならないので高い反射率を示した一方、実施例１〜実施例１０は、偏光子とスプレーフィルムが側面でも４５度であるのでスプレーフィルムの偏光補償原理によって比較例より顕著に低い反射特性を示した。
【符号の説明】
【００９３】
１０：第１位相差フィルム
２０：第２位相差フィルム
３０：偏光子
４０：Ｃプレート
１００：光学フィルタ
２００：有機発光表示パネル
【図１】
0006925588.tif 000004
【図２】
0006925588.tif 000005
【図３】
0006925588.tif 000006
【図４】
0006925588.tif 000007
【図５】
0006925588.tif 000008
【図６】
0006925588.tif 000009
【図７】
0006925588.tif 000010
【図８】
0006925588.tif 000011
【図９】
0006925588.tif 000012
【図１０】
0006925588.tif 000013
【図１１】
0006925588.tif 000014
【図１２】
0006925588.tif 000015